(57)【要約】【課題】転炉内で溶銑予備処理を行った後に、溶銑を転炉内に残したままスラグを排滓鍋に排出する際のスラグの鎮静方法において、排滓鍋内で急速にフォーミングするスラグを効率良く鎮静することにより、排滓鍋からのスラグの溢出を防止しつつ、溶銑予備処理後のスラグを転炉から排滓鍋に短時間で大量に排出する。【解決手段】転炉１０内で溶銑Ｐの脱燐処理を行った後に、溶銑Ｐを転炉１０内に残したまま、転炉１０の下方に設置された排滓鍋３０に、塩基度が１．０以上１．５以下で酸化鉄濃度が１５質量％以上２５質量％以下のスラグＳを、排滓鍋３０の体積１ｍ３当たり０．０３トン／分以上の平均排出速度で排出する際に、スラグＳのフォーミングを鎮静するために、所定の組成、比重を有する塊状の鎮静材５０を、スラグＳの排出開始から２０秒以内に、連続的または断続的に５０ｋｇ以上の投入量で排滓鍋３０に投入する。【選択図】図１
2008255446.tif 000002
【特許請求の範囲】
【請求項１】
転炉内で溶銑の脱燐処理を行った後に、該溶銑を前記転炉内に残したまま、前記転炉の下方に設置された排滓鍋に、塩基度が１．０以上１．５以下で酸化鉄濃度が１５質量％以上２５質量％以下のスラグを、前記排滓鍋の体積１ｍ３当たり０．０３トン／分以上の平均排出速度で排出する際に、前記排滓鍋に前記スラグのフォーミングを鎮静する鎮静材を投入するスラグの鎮静方法であって、
前記鎮静材は、パルプ滓を乾重量で３５質量％以上６５質量％以下、製鋼スラグ２０質量％以上５０質量％以下、油分３質量％以上１０質量％以下、水分１５質量％以下を含み、かつ、比重が１．５ｇ／ｃｍ３以上２．５ｇ／ｃｍ３以下で、塊状であり、
前記鎮静材を、前記スラグの排出開始から２０秒以内に、連続的または断続的に５０ｋｇ以上の投入量で投入することを特徴とする、スラグの鎮静方法。
【請求項２】
前記鎮静材の体積は、６０ｃｍ３以上８００ｃｍ３以下であることを特徴とする、請求項１に記載のスラグの鎮静方法。
【請求項３】
前記鎮静材を前記スラグの排出開始から２０秒以内に投入した後に、さらに、前記鎮静材を、前記スラグの排出開始から２０秒以後に、連続的または断続的に５０ｋｇ／分以上の速度で投入することを特徴とする、請求項１または２に記載のスラグの鎮静方法。
【発明の詳細な説明】
【技術分野】
【０００１】
本発明は、転炉内で溶銑予備処理を行った後に、溶銑を転炉内に残したままスラグを排滓鍋に排出する際のスラグの鎮静方法に関する。
【背景技術】
【０００２】
転炉を利用した精錬方法としては、一般に、（Ａ）脱燐処理後に溶銑を転炉内に残したまま転炉を傾転させてスラグのみを排出し（いわゆる中間排滓）、その後に同一転炉で脱炭精錬を実施し、脱炭精錬後のスラグを次の脱燐処理に再利用する方法と、（Ｂ）脱燐吹錬後に溶銑を一旦炉外に排出し、スラグも炉口から排出した後に、同一転炉あるいは他の転炉に溶銑を装入して脱炭精錬を実施する方法とがある。
【０００３】
脱燐処理後にスラグのみを排出する上記（Ａ）の精錬方法は、脱燐吹錬後に溶銑及びスラグを炉外に排出する上記（Ｂ）の精錬方法に比較して、１）脱燐処理後に出銑、装入する工程がないため、転炉の非稼働時間が短い、２）溶銑の移し替え工程がないため、放熱ロスが少ない、３）脱炭精錬後のスラグを炉内に残し、次の脱燐処理に再利用することができる、といった利点を有している。このでは、脱燐処理後のスラグの排滓量が多いほど脱炭精錬時の復燐およびスロッピングを抑制でき、ＣａＯ等のフラックスの使用量を少なくすることができ、スラグの排滓時間が短いほど転炉の非稼働時間を短くして生産性を上げることができる。従って、溶銑を転炉内に残したまま、脱燐処理後のスラグを効率良く炉外に排出するために、炉内でのスラグ組成を調整することにより、スラグをフォーミングさせてスラグの体積を増加させている。例えば、特許文献１には、スラグをフォーミングさせるために、脱燐処理後にスラグを炉内に残したまま転炉を傾転させてスラグを排出する際に，スラグ組成をＣａＯ／ＳｉＯ２≧１．０，Ａｌ２Ｏ３＝２〜１０％に調整する方法が開示されている。
【０００４】
他方、脱燐処理後のスラグは、排滓の進行に伴い排滓鍋内でもフォーミングし、排滓鍋から溢出して周辺設備を損傷する場合がある。このようなスラグの溢出を防止するためには、転炉の傾転速度を遅くする、スラグの塩基度を高くする、排滓鍋内に鎮静材を投入する，等の手段を講ずることが必要である。このうち、（Ａ）の精錬方法においては、転炉の傾転速度を遅くすると、スラグの排滓時間が長くなるため生産性が低下してしまい、また、スラグの塩基度を高くすると、脱燐後のスラグの排滓量を多くすることが困難であり、いずれの方法も好ましくない。また、スラグパンに受けた溶融スラグ上にノズルからミスト状の水を吹き付けて冷却することにより、スラグパン中のスラグのフォーミングを鎮静する方法もあるが（例えば、特許文献２、３を参照）、ミストによるフォーミングの鎮静は、スラグ表面でしか効果がないため，急速にフォーミングしてくる中間排滓時のスラグに対してはほとんど効果がない。従って、（Ａ）の精錬方法において、排滓鍋内からのスラグの溢出を防止する方法としては、排滓鍋内に鎮静材を投入することが有効であると考えられる。
【０００５】
排滓鍋内に鎮静材を投入する方法としては、例えば、パルプ廃滓５０〜９０％、転炉滓５〜２５％、ベントナイト等の結合剤５〜２５％の転炉用固形鎮静材を投入する方法（例えば、特許文献４を参照）、熱分解性物質と微粒鉄粉、バインダーを混合してブリケット成型し、見かけ比重が２〜５である鎮静材を投入して、溶銑鍋，混銑車，溶鋼鍋，溶滓鍋からのスラグの溢出を防止する方法（例えば、特許文献５を参照）などが提案されている。
【０００６】
【特許文献１】特開２００４−３２３９５９号公報
【特許文献２】特開平５−１９５０４０号公報
【特許文献３】特開平８−３２５６１９号公報
【特許文献４】特開昭５４−３２１１６号公報
【特許文献５】特開平１１−５０１２４号公報
【発明の開示】
【発明が解決しようとする課題】
【０００７】
しかしながら、特許文献４の方法では、排滓鍋内でフォーミングした泡沫層を破壊するためのガスを発生するパルプ廃滓を多く含むものの、フォーミング性の高いスラグの鎮静に使用するにはガス発生速度が十分でない。また、特許文献５の方法では、微粒鉄粉の比率が高く、泡沫層を破壊するためのガスを発生するガス発生物質が少ない。このように、いずれの鎮静材を使用しても、排滓鍋内で急速にフォーミングするスラグを効率良く鎮静し、排滓鍋からの溢出を防止することは難しい、という問題があった。
【０００８】
また、従来の鎮静材は、主に転炉内あるいは混銑車内からのスラグを対象としており、排滓鍋内のスラグを対象とした技術は少ない。
【０００９】
そこで、本発明は、このような問題に鑑みてなされたもので、転炉内で溶銑予備処理を行った後に、溶銑を転炉内に残したままスラグを排滓鍋に排出する際のスラグの鎮静方法において、排滓鍋内で急速にフォーミングするスラグを効率良く鎮静することにより、排滓鍋からのスラグの溢出を防止しつつ、溶銑予備処理後のスラグを転炉から排滓鍋に短時間で大量に排出することを目的とする。
【課題を解決するための手段】
【００１０】
本発明者らは、上記課題を解決するために鋭意研究を重ねた結果、フォーミング性の高いスラグを排滓鍋へ所定速度以上で排出する際に、排滓鍋内にガス発生物質を多く含有し所定の比重および体積を有する鎮静材を、所定のタイミングで投入することにより、高いスラグの鎮静効果を発揮し，排滓鍋からスラグを溢出させることなく短時間で大量に排出できることを見出し、この知見に基づいて本発明を完成するに至った。
【００１１】
すなわち、本発明がその要旨とするところは、以下のとおりである。
（１）  転炉内で溶銑の脱燐処理を行った後に、該溶銑を前記転炉内に残したまま、前記転炉の下方に設置された排滓鍋に、塩基度が１．０以上１．５以下で酸化鉄濃度が１５質量％以上２５質量％以下のスラグを、前記排滓鍋の体積１ｍ３当たり０．０３トン／分以上の平均排出速度で排出する際に、前記排滓鍋に前記スラグのフォーミングを鎮静する鎮静材を投入するスラグの鎮静方法であって、前記鎮静材は、パルプ滓を乾重量で３５質量％以上６５質量％以下、製鋼スラグ２０質量％以上５０質量％以下、油分３質量％以上１０質量％以下、水分１５質量％以下を含み、かつ、比重が１．５ｇ／ｃｍ３以上２．５ｇ／ｃｍ３以下で、塊状であり、前記鎮静材を、前記スラグの排出開始から２０秒以内に、連続的または断続的に５０ｋｇ以上の投入量で投入することを特徴とする、スラグの鎮静方法。
（２）  前記鎮静材の体積は、６０ｃｍ３以上８００ｃｍ３以下であることを特徴とする、（１）に記載のスラグの鎮静方法。
（３）  前記鎮静材を前記スラグの排出開始から２０秒以内に投入した後に、さらに、前記鎮静材を、前記スラグの排出開始から２０秒以後に、連続的または断続的に５０ｋｇ／分以上の速度で投入することを特徴とする、（１）または（２）に記載のスラグの鎮静方法。
【発明の効果】
【００１２】
本発明によれば、転炉内で溶銑予備処理を行った後に、溶銑を転炉内に残したままスラグを排滓鍋に排出する際のスラグの鎮静方法において、ガス発生物質を多く含有し所定以上の比重および体積を有する鎮静材を、スラグの排出開始後所定時間内に排滓鍋に投入することにより、排滓鍋内で急速にフォーミングするスラグを効率良く鎮静して、排滓鍋からのスラグの溢出を防止しつつ、溶銑予備処理後のスラグを転炉から排滓鍋に短時間で大量に排出することが可能である。従って、本発明によれば、排滓鍋の周辺設備を損傷することなく、脱炭精錬時の復燐およびスロッピングを抑制できるとともに、フラックスの使用量を少なくでき、さらに、転炉の非稼働時間を短縮して生産性を上げることができる。
【発明を実施するための最良の形態】
【００１３】
以下に添付図面を参照しながら、本発明の好適な実施の形態について詳細に説明する。なお、本明細書及び図面において、実質的に同一の機能構成を有する構成要素については、同一の符号を付することにより重複説明を省略する。
【００１４】
転炉の操業方法としては、転炉の非稼働時間が短い、放熱ロスが少ない、脱炭精錬後のスラグを再利用できる、などの観点から、上述した脱燐処理後にスラグのみを排出する上記（Ａ）の精錬方法が用いられる場合がある。本発明は、上記（Ａ）の精錬方法における中間排滓の際に、脱燐後のスラグを短時間で大量に排滓するためにスラグをフォーミングさせなければならない一方で、排滓鍋内からのスラグの溢出を防止するために排滓鍋中のスラグのフォーミングを鎮静するという、相反する２つの要求に応えるものである。そのために、フォーミング性の高いスラグを排滓鍋へ所定速度以上で排出する際に、排滓鍋内にガス発生物質を多く含有するとともに所定の比重および体積を有する鎮静材を、スラグの排出開始後所定時間内に排滓鍋に投入し、これにより、高いスラグの鎮静効果を発揮し，排滓鍋からスラグを溢出させることなく短時間で大量に排出することができる。
【００１５】
以下、図１に基づいて、本発明に係るスラグの鎮静方法について詳細に説明する。なお、図１は、本発明の一実施形態に係るスラグの鎮静方法を示す説明図である。
【００１６】
本実施形態に係るスラグの鎮静方法は、図１に示すように、転炉１０内で溶銑予備処理（予備脱燐）を行った後に、溶銑Ｐを転炉１０内に残したまま、転炉１０を図１の矢印で示したように傾転させ、溶銑予備処理後のスラグＳを、転炉１０の炉口から転炉１０の下方に設置された排滓鍋３０に、所定の平均排出速度で排出する際に、排滓鍋３０中のスラグＳのフォーミングを鎮静する鎮静材５０を、受滓中の排滓鍋３０に投入する方法である。なお、排滓鍋３０は、台車４０上に設置されており、排滓されたスラグＳをスラグ処理場に搬送することができる。
【００１７】
本実施形態においては、まず、前提条件として、溶銑予備処理後の脱燐及び脱珪がなされたスラグＳは、塩基度（ＣａＯ／ＳｉＯ２）が１．０以上１．５以下で、かつ、酸化鉄（ＦｅＯ）濃度が１５質量％以上２５質量％以下のものとする。このように、脱燐後のスラグＳの塩基度及びＦｅＯ濃度を規定したのは、以下の通りである。
【００１８】
すなわち、ＣａＯ／ＳｉＯ２が１．５を超える場合には、スラグＳの粘性が低いためスラグＳのフォーミング性が低く、ＦｅＯ濃度が１５質量％未満の場合には、スラグＳ中の固相が大きくなりすぎるためスラグＳのフォーミング性が低い。この場合、排滓鍋３０中のスラグＳのフォーミングを鎮静することは容易であるものの、中間排滓時にスラグＳを短時間に大量に排出することができないため、転炉１０においては脱炭精錬時に復燐およびスロッピングの問題が生ずる。また、このような復燐やスロッピングを抑制するためには脱炭精錬時のＣａＯの使用量を増加させることとなり、未滓化ＣａＯによりスラグの品質が低下するおそれがある。
【００１９】
一方、ＣａＯ／ＳｉＯ２が１．０未満である場合には、溶銑Ｐ中の燐と反応するＣａＯ量が少ないため脱燐性能が低く、ＦｅＯ濃度が２５質量％を超える場合には、スラグＳ中のＣａＯの相対濃度が低下するため脱燐性能が低く、好ましくない。また、ＣａＯ／ＳｉＯ２が１．０未満では、スラグＳのフォーミングが過剰になるので、排滓鍋３０中のスラグのフォーミング鎮静が困難となり、スラグの溢出を防止するために短時間にスラグを排滓できない（図１のＡ２を参照）。さらに、スラグＳのフォーミングが過剰な場合には、転炉１０から排出されるスラグＳと操業床２０とが干渉して転炉１０の傾動を阻害するという欠点もある（図１のＡ１を参照）。
【００２０】
また、スラグＳの排出速度を遅くするとスラグＳの排滓時間が長くなるため、溶鋼の生産性が低下するという観点から、本実施形態では、スラグＳの平均排出速度を、排滓鍋３０の体積１ｍ３当たり０．０３トン／分以上としている。一方、スラグＳの排出速度が速すぎると、排滓鍋３０中におけるスラグＳのフォーミングが急速になりすぎるため、鎮静材５０による鎮静効果が及ばなくなる。従って、スラグＳの平均排出速度を、０．０５トン／分以下とすることが好ましい。なお、スラグＳの排出速度は、転炉１０の炉体の傾転速度を変えることにより調整することができる。
【００２１】
排滓鍋３０に投入する鎮静材５０としては、１）スラグＳの表面よりも下方へ潜り込むことにより、スラグＳの内部からフォーミングした泡を破泡でき、２）スラグＳ中で急速にガスを発生させることによりフォーミングした泡沫層を十分に破壊できる、という２つの機能を有する鎮静材を使用する。これにより、スラグＳを転炉１０から短時間で大量に排出するために十分なフォーミング性を有するスラグＳの排滓鍋３０中におけるフォーミングの鎮静が可能となる。
【００２２】
ここで、図２に基づいて、本実施形態に係るスラグの鎮静方法におけるフォーミングの鎮静方法の詳細について説明する。なお、図２は、本実施形態におけるスラグの鎮静方法の詳細を示す説明図である。
【００２３】
図２（ａ）に示すように、鎮静材５０がスラグＳの表面よりも下方に潜り込むことができない場合には、鎮静材５０はスラグＳの表面付近にのみ存在する。この場合は、スラグＳの表面付近の泡Ｂを破泡することしかできず、スラグＳの表面よりも下方に存在する泡の破泡はできないため、スラグＳのフォーミングを効率的に鎮静することはできない。従って、本実施形態におけるようにフォーミング性の大きなスラグ組成を有し、転炉１０からスラグＳを高速で排出する場合には、スラグＳが排滓鍋３０から溢出してしまう。
【００２４】
一方、図２（ｂ）に示すように、鎮静材５０がスラグＳの表面よりも下方に潜り込むことができる場合には、鎮静材５０は、泡沫層の内部から泡Ｂを破泡することができ、スラグＳのフォーミングを効率的に鎮静することができる。従って、本実施形態におけるようにフォーミング性の大きなスラグ組成を有し、転炉１０からスラグＳを高速で排出した場合であっても、スラグＳが排滓鍋３０から溢出することを防止できる。
【００２５】
上述したような鎮静材５０としては、パルプ滓を乾重量で３５質量％以上６５質量％以下、製鋼スラグ２０質量％以上５０質量％以下、油分３質量％以上１０質量％以下、水分１５質量％以下を含み、かつ、比重が１．５ｇ／ｃｍ３以上２．５ｇ／ｃｍ３以下で、塊状のものを使用する。この鎮静材５０は、体積が６０ｃｍ３以上８００ｃｍ３以下であることが好ましい。
【００２６】
パルプ滓は、スラグの熱により燃焼してガスを発生する物質であり、発生したガスがフォーミングしたスラグＳの泡Ｂを破泡することにより、スラグＳの表面からその下方にかけて形成された泡沫層を破壊する。
【００２７】
このパルプ滓の鎮静材５０に占める含有量としては、本実施形態におけるスラグ組成及びスラグ排出速度を有する場合でも効率的にフォーミングを鎮静するために、パルプ滓は、鎮静材５０中に乾重量で３５質量％以上以上含まれていることが必要である。一方、パルプ滓が６５質量％を超える場合には、鎮静材５０の比重が小さくなりすぎるため、６５質量％以下であることが必要である。
【００２８】
製鋼スラグは、鎮静材５０の比重を大きくして、鎮静材５０がスラグＳの表面よりも下方に潜り込みやすくする。一方、鎮静材５０の比重が大きすぎると、排滓鍋３０中で深く沈降しすぎるため、スラグＳの上部に存在する泡沫層からの距離が遠くなり、泡沫層を破壊しにくくなる。このような観点から、製鋼スラグは、鎮静材５０中に２０質量％以上５０質量％以下の割合で含まれることが必要である。
【００２９】
油分は、パルプ滓の燃焼速度、すなわち、ガス発生速度を向上させる効果があり、これにより泡沫層の急速な破壊に寄与する。このような観点から、油分は、鎮静材５０中に３質量％以上含まれていることが必要である。ただし、油分の量が多すぎると、排滓鍋３０中で燃焼して黒煙を発生するため、作業環境上問題があることから、鎮静材５０中の油分含有量を１０質量％以下にする必要がある。
【００３０】
水分は、蒸発してＨ２Ｏガスを発生し、発生したガスにより泡沫層を破壊する。ただし、水分が多くなり過ぎると、鎮静材５０の圧潰強度が低くなって型崩れしやすくなり，スラグＳ中への潜り込み深さおよび個々の鎮静材５０のガス発生量が低下してしまう。従って、鎮静材５０中の水分含有量を１５質量％以下にする必要がある。
【００３１】
鎮静材５０の比重については、上述したように、小さすぎると鎮静材５０がスラグＳの泡沫層に潜り込みにくくなり、大きすぎると鎮静材５０が排滓鍋３０中で深く沈降しすぎるため泡沫層を破壊しにくくなる。従って、本実施形態では、鎮静材５０の比重は、１．５ｇ／ｃｍ３以上２．５ｇ／ｃｍ３以下である必要がある。
【００３２】
鎮静材５０の体積については、体積が小さすぎると鎮静材５０がスラグＳの泡沫層に潜り込みにくくなり、大きすぎると鎮静材５０が深く沈降しすぎ、かつ、反応効率が低下するために泡沫層を破壊しにくくなる。鎮静材５０の体積としては、６０ｃｍ３以上８００ｃｍ３以下であることが好ましく、この観点から、さらに好ましくは、鎮静材５０の形状は、一辺が４ｃｍ以上８ｃｍ以下の立方体、最短辺が４ｃｍ以上８ｃｍ以下で再長辺が６ｃｍ以上１２ｃｍ以下の直方体、または、直径５ｃｍ以上１１ｃｍ以下の球体のいずれかである。
【００３３】
また、本実施形態においては、鎮静材５０を、スラグＳの排出開始から２０秒以内に、連続的または断続的に５０ｋｇ以上の投入量で受滓中の排滓鍋３０内に投入することが必要である。
【００３４】
スラグＳの排出開始から３０秒程度で排滓鍋３０中のスラグＳがフォーミングが著しくなる。そこで、排滓鍋３０中のスラグＳのフォーミングが著しくなる前（スラグＳの排出開始後から２０秒以内）に予め鎮静材５０を投入しておくことにより、排滓鍋３０中のスラグＳのフォーミングを効率的に鎮静することができる。また、効率的なスラグＳの鎮静のためには、鎮静材５０を５０ｋｇ以上の投入量で投入することが必要である。なお、鎮静材５０の排滓鍋３０への投入は、例えば、１本または複数本のシュートから行うことができ、鎮静材５０の投入は、連続的であっても断続的であってもよい。
【００３５】
また、鎮静材５０をスラグＳの排出開始から２０秒以内に投入した後も、排滓鍋３０中のスラグＳのフォーミングは起こるので、排滓鍋３０中のスラグのフォーミングの状態を観察しながら、フォーミングの程度に応じて、スラグの排出開始から２０秒以後にも、鎮静材５０を連続的または断続的に５０ｋｇ／分以上の速度で投入することが好ましい。なお、鎮静材５０の投入速度は１５０ｋｇ／分以下であることが好ましい。鎮静材５０を１５０ｋｇ／分を超える速度で投入してもスラグＳの鎮静効果が飽和するためである。
【実施例】
【００３６】
以上、本発明の好適な実施形態について説明したが、以下、実施例を挙げて、本発明をさらに具体的に説明する。
【００３７】
本実施例においては、脱燐処理後のスラグ組成、鎮静材の組成や物性、鎮静材の投入時期、投入量及び投入速度等を変化させて、スラグの鎮静の有無を確認する試験を行った。以下、この試験方法の詳細について説明する。
【００３８】
本試験は、容積４００トンの転炉において実施した。転炉にスクラップおよび溶銑を装入した後、溶銑中のＳｉ濃度等に応じて、所定のスラグ組成となるように生石灰、鉄鉱石等の造滓剤を投入し、ランス送酸速度３５０００〜６００００Ｎｍ３／ｈｒ、送酸時間３〜６分として溶銑の予備脱燐処理を行い、スラグ組成をＣａＯ／ＳｉＯ２＝１．１、ＦｅＯの量が２３質量％となるようにした。次に、溶銑を炉内に残したまま転炉を傾転させ、炉体下方に設置した排滓鍋（内容積７０ｍ３）に、転炉炉口からスラグを３．５分間排出した。排滓鍋を設置する移動台車に取り付けた秤量器で重量変化を測定したところ、排滓鍋１ｍ３当たりの平均排出速度は０．０４１トン／（分・ｍ３）であった。排出開始直後から鎮静材を転炉側方に設置したシュートより投入し、排滓鍋内でフォーミングするスラグの鎮静を図った。排滓終了後は転炉を垂直に戻し、造滓剤を所定量投入して脱炭吹錬を行った。
【００３９】
鎮静材の組成、比重および体積を表１に示す。鎮静材は押し出し成型法により製造した。水準１〜７は本発明例、水準８〜１３は比較例である（表中の下線部は、請求項記載の範囲外となる部分を表す）。これらをスラグ排滓開始から２０秒経過までに５０ｋｇ、２０秒経過後は５５ｋｇ／分の速度で投入した。その結果、本発明範囲内の水準１〜７では、スラグを排滓鍋から溢出させることなく排滓を完了したが、水準８はスラグへの潜り込み深さが過小、水準９はスラグへの潜り込み深さが過剰、水準１０はガス発生速度が過小、水準１１はスラグへの潜り込み深さが型崩れにより過小、水準１２はスラグへの潜り込み深さが過小、水準１３はスラグへの潜り込み深さが過剰かつガス発生速度が過小であったため、フォーミングを抑制することができず、スラグが排滓鍋から溢出した。
【００４０】
【表１】
2008255446.tif 000003
【００４１】
次に、水準１の鎮静材について、排滓鍋への投入条件を変更した場合の結果を表２に示す。水準１４および１５は本発明例、水準１６および１７は比較例である。本発明範囲内の水準１４、１５ではスラグを排滓鍋から溢出させることなく排滓を完了したが、水準１６はスラグ排出開始から２０秒までの投入量が過小、水準１７はスラグ排出開始２０秒以降の投入速度が過小のためフォーミングを抑制することができず、スラグが排滓鍋から溢出した。
【００４２】
【表２】
2008255446.tif 000004
【００４３】
以上、添付図面を参照しながら本発明の好適な実施形態について説明したが、本発明はかかる例に限定されないことは言うまでもない。当業者であれば、特許請求の範囲に記載された範疇内において、各種の変更例または修正例に想到し得ることは明らかであり、それらについても当然に本発明の技術的範囲に属するものと了解される。
【図面の簡単な説明】
【００４４】
【図１】本発明の一実施形態に係るスラグの鎮静方法を示す説明図である。
【図２】同実施形態におけるスラグの鎮静方法の詳細を示す説明図である。
【符号の説明】
【００４５】
１０      転炉
２０      操業床
３０      排滓鍋
４０      台車
５０      鎮静材
Ｓ      スラグ
Ｐ      溶銑
Ｂ      泡
【図１】
2008255446.tif 000005
【図２】
2008255446.tif 000006